低VOCタイプの樹脂固形分10~80重量、骨材もしくは顔料のいずれか1種類以上からなる混合物0.1~80重量、水10~60重量からなる混合物100重量部に対し、天然ハーブ害虫忌避剤0.01~10重量部とホウ酸害虫忌避剤0.5~20重量部とを含むことを特徴とする仕上げ塗材組成物。請求項1記載の天然ハーブ害虫忌避剤とは、ローズマリー、レモンマートル、レモングラス、オウシュウヨモギ、タンジー、ラベンダー、キャットニップ、サザンウッド、ジョチュウギク、シトロネラ、ゼラニウム、フィーバーフュー、スペアミント油、グレープフルーツ油、レモン油、ライム油、ハッカ油、ペニーロイヤルミント、ウコン、苦扁桃油、ベイ油、カラウェー油、カルダモン油、シダー油、桂皮油、シトロネラ油、丁子油、クミン油、ジラ油、アニス油、ユーカリ油、ウィキョウ油、ジンジャー油、パセリ油、ペパーミント油、コショウ油、コリアンダー油、バジル油、バラ油、橙皮油、セロリ油、カモミール油、タイム油、ウコン油、ウィンターグリーン油の何れか1種類以上からなるものであることを特徴とする仕上げ塗材組成物。請求項1記載のホウ酸害虫忌避剤とは、ホウ酸、ホウ酸ナトリウム、ホウ酸カリウム、ホウ酸カルシウム、焼成コレマナイトの何れか1種類以上からなるものであることを特徴とする仕上げ塗材組成物。請求項3記載のホウ酸害虫忌避剤のうち、ホウ酸、焼成コレマナイトの何れか1種類以上からなるものであることを特徴とする請求項1記載の仕上げ塗材組成物。近年、構造物基礎部の保護を目的とした、樹脂モルタル系の材料や、塗料系の材料というものは耐候性の性能が向上し、色や模様などの美観を伴った仕上げが出来ることから普及しつつある。さらに、そのような樹脂系材料は、シックハウス症候群などのアレルギー体質を持つ人々に対してや、ホルムアルデヒドなどの拡散に対する法規制などから企業での改善が進み、人体に悪影響を及ぼす可能性が低い低VOCタイプの樹脂材料が増え、使用者の選択肢が広がってきている。一方、蚊やゴキブリなどの不快害虫やシロアリなどの害虫に有効な殺虫剤や忌避剤などについても、近年の企業努力により開発も進み、高性能なものが出てきている。そして、蚊やゴキブリなどの不快害虫やシロアリなどの害虫は、屋外の低い位置から屋内に侵入しようとするものが多いことに着目し、忌避剤などをそれら害虫の浸入経路に設置又は散布する方法がとられているのが一般的である。しかし、これら忌避剤の成分を住宅の屋外に設置又は散布する方法では、繰り返しの降雨などにより、有効成分が簡単に流出してしまい、忌避効果を長期間充分に保持出来ないために、ライフサイクルコストが高くなってしまう欠点がある。そこで本発明は、蚊やゴキブリなどの不快害虫やシロアリなどの害虫は屋外の低い位置から屋内に侵入しようとするものが多いという理由と、害虫忌避剤が人体へ与える悪影響の少なさと、構造物の美観を考え、構造物に安全性の高い忌避剤を塗りつけることにより、ライフサイクルコストに優れ、美観に優れ、人体に極めて害が少ない害虫忌避性能を有した仕上げ塗材を提供するものである。即ち、本発明はかかる問題を解決するに鋭意検討した結果、蚊やゴキブリなどの不快害虫やシロアリなどの害虫忌避性能を持ちながら、人体に悪影響が少ないホウ酸、ホウ酸化合物、ホウ酸鉱物のいずれか1種類以上と、天然ハーブ類の植物粉末体又はそれらの精油の混合成分と、低VOCタイプの液体エマルジョン樹脂又は再乳化粉末樹脂と水と顔料や骨材で成る塗材を用いることにより、安全で手軽に使用出来、美観とライフサイクルコストに優れた害虫忌避性能を有した構造物の仕上げ塗材を提供できる事を見出した。本発明の仕上げ塗材を用いた施工をすることにより、蚊やゴキブリなどの不快害虫やシロアリなどの害虫忌避剤を撒いたり、殺虫剤を使用したりするなどの方法をとるよりも安全にかつ長期間忌避性能が持続し、構造物の美観も良くなる。本発明で使用する害虫忌避剤としての天然ハーブ類又はそれらの精油は、ローズマリー、レモンマートル、レモングラス、オウシュウヨモギ、タンジー、ラベンダー、キャットニップ、サザンウッド、ジョチュウギク、シトロネラ、ゼラニウム、フィーバーフュー、スペアミント油、グレープフルーツ油、レモン油、ライム油、ハッカ油、ペニーロイヤルミント、ウコン、苦扁桃油、ベイ油、カラウェー油、カルダモン油、シダー油、桂皮油、シトロネラ油、丁子油、クミン油、ジラ油、アニス油、ユーカリ油、ウィキョウ油、ジンジャー油、パセリ油、ペパーミント油、コショウ油、コリアンダー油、バジル油、バラ油、橙皮油、セロリ油、カモミール油、タイム油、ウコン油、ウィンターグリーン油などの害虫忌避能力を有するもので良く、製造上のミキシングを考慮して粉末体又は抽出油加工品のものが使用しやすい。これら粉末体又は抽出油加工品は本発明の仕上げ塗材組成物中の樹脂、骨材、顔料、水などの害虫忌避剤以外の合計100重量部に対して0.01~10重量部含まれるのが好ましい。0.01重量部未満では十分な害虫忌避能力が得られず、10重量部を超える場合仕上げ塗材組成物の付着力に支障が出始めることと、臭気が強くなりすぎることと、コストパフォーマンスに劣るため好ましくない。バランスを考えると、その中でも0.02~5重量部が特に好ましい。本発明で使用する害虫忌避剤としてのホウ酸、ホウ酸化合物、ホウ酸鉱物は、ホウ酸粉末品、オルトホウ酸、メタホウ酸などのアルカリ金属又はカルシウム系ホウ酸鉱物などであり、例えば、ホウ酸化合物は、ホウ酸ナトリウム、ホウ酸カリウム、ホウ酸カルシウム、ホウ酸マンガンなどがあり、ホウ酸鉱物は焼成コレマナイトなどがある。これらホウ酸、ホウ酸化合物、ホウ酸鉱物は本発明の仕上げ塗材組成物中の樹脂、骨材、顔料、水などの害虫忌避剤以外の合計100重量部に対して0.5~20重量部含まれるのが好ましい。0.5重量部未満では十分な害虫忌避能力が得られず、20重量部を超えると塗材の接着性能が劣り不経済配合となり、実用的では無くなる。その中でも1~15重量部が特に好ましい。本発明で使用する液体エマルジョン樹脂又は再乳化粉末樹脂としては、一般に、建築塗料用又は土木建築用に用いられるものの中で低VOCタイプのもので良く、例えば、ロジンやセラックなどの天然樹脂系、アルキド樹脂、ビニル樹脂、アクリル樹脂、ウレタン樹脂、エポキシ樹脂、シリコン樹脂、フッ素樹脂などの合成樹脂系で低VOCタイプがある。これらの中でも、安全性、作業性、乾燥性、耐水性、耐候性、汎用性、コストパフォーマンスの観点から、低VOCタイプの水性及び水溶性アクリル樹脂系の液体エマルジョン又は、再乳化粉末樹脂が好ましい。これら液体エマルジョン樹脂又は再乳化粉末樹脂の樹脂固形分は本発明の仕上げ塗材組成物中の樹脂、骨材、顔料、水などの害虫忌避剤以外の合計100重量中10~80重量含まれるのが好ましい。10重量未満では、接着剤かつ、害虫忌避成分延命剤としての樹脂性能が十分に発揮されず、80重量を超えると樹脂成分が多くなりすぎ、害虫忌避剤のコーティング作用による成分流出不良、作業性の悪化、材料コスト的にも割高となり、実用的では無くなる。本発明で使用する仕上げ塗材組成物の美観を決める模様及び色を与えるために用いる骨材及び着色顔料は、施工上及び安全上問題の無い物で、使用する樹脂との接着性能などの相性が悪くならないものなら特に限定されず、例えば、骨材なら、川砂、珪砂、パーライト、バーミキュライト、炭酸カルシウム、石膏、ローム、クレー、ウォラストナイト、セピオライト、ベントナイト、アタパルジャイトなどが挙げられ、これらを1種又は2種以上用いてもよい。なお、本発明において用いられる骨材又は繊維の粒径又は長さとしては、施工上3mm以下であることが好ましい。着色顔料についても、一般的にアクリル樹脂に混入使用されているものであれば限定は無いが、本発明の組成物は、施工終了後屋外にさらされることになり、変色の問題が出てくることから、チタン、酸化チタン、酸化鉄などの無機顔料が好ましい。また、これら骨材又は繊維及び着色顔料の配合量の総量については、本発明の仕上げ塗材組成物中の樹脂、骨材、顔料、水などの害虫忌避剤以外の合計100重量中0.1~80重量含まれるのが好ましい。本発明の組成物を有効的に、塗布するために必要な水の量は、特に限定されず、本発明の特性を阻害しない範囲で塗れる水量であれば良いが、本発明の仕上げ塗材組成物中の樹脂、骨材、顔料、水などの害虫忌避剤以外の合計100重量中10~60重量含まれるのが好ましい。10重量未満では、材料の練り上りが十分とならず、施工しにくく、60重量を超えると、組成物の接着能力が落ち効果を十分に発揮することが出来なくなる。本発明における組成物は、上記害虫忌避剤、樹脂、骨材、顔料、水の他に、本発明の特性を阻害しない範囲及び種類で、例えば材料のダレを抑えるためにメチルセルロースなどの増粘剤、組成物の分散性を良くするための分散剤、水量調整のための減水剤や、防腐剤、消泡剤、繊維などの添加剤を含むことが出来る。以下、実施例、比較例により、本発明を詳細に説明するが、本発明は実施例のみに限定されるものではない。実施例1~6及び比較例1~11表1に示す実施例1~6及び比較例1~11の配合において、試料は左官コテ、ローラー又は刷毛、リシンガンなどで施工が可能な状態の、一般的な柔らかさとした材料を、各々約1kg高速ハンドミキサにて十分に撹拌して作成し、本発明における害虫忌避剤の添加量を変化させて害虫忌避能力を試験した。実施例7~11及び比較例12~18表1に示す実施例7~11及び比較例12~18の配合において、本発明における害虫忌避剤の添加量を有効な配合量に設定し、樹脂、骨材、水の量を変化させ、それに伴う性能評価を行った。※以下に試験配合に用いた商品名を表す。樹脂:エマルジョンタイプBASF社製アクロナールYJ1555Dap再乳化粉末樹脂タイプ日本合成化学社製モビニールLDM7000P珪砂:三河珪石社製愛知県産天然珪砂顔料:市販品酸化チタンホウ酸粉末:RioTintoMineralsasia社製OPTIBORハーブ抽出油1:市販品レモングラス抽出油とウコン油の混合品MC:信越化学工業社製ヒドロキシプロピルメチルセルロースHiメトローズ90SH15000試験方法1害虫忌避率試験厚さ2mmの透明アクリル板をシリコン樹脂で接着加工し縦250mm×横250mm×長さ1500mmの網蓋付き水槽を作成し、その中央部に害虫を入れることの出来る開口部を設けておく。またその水槽の長さ方向中央部には仕切り板が入るようにスリットを設けておき、仕切り板を入れるまでは害虫が逃げないようにテープで処理を施しておく。上記水槽の内部側壁及び床3面の長さ方向に対して半分の縦250mm×横250mm×長さ750mmに設置出来るようにカットされたボードを用意しその各々の試験面となる方向に試験材料を塗りつけ用意する。各配合で処理されたボードを、施工後所定の日数が経過したのちに水槽内にセットし、中央部の開口部から害虫を10匹入れ蓋をし、水槽を布で遮光し、30分後にスリットのテープをはがしスリット部から仕切り板を押し込み、試験材料をセットしていない方の害虫の数を数える。同様の試験を試験材料の違い及び害虫の種類の違いにて繰り返す。以下に害虫忌避率の計算式を示す。害虫忌避率=10×数えた害虫の数また、試験用の害虫はその都度採取及び購入して用意したため、同一のものではない。以下に害虫の種類を示す。シロアリ:ヤマトシロアリ、イエシロアリ、ダイコクシロアリ、アメリカカンザイシロアリの混合種類ゴキブリ:愛知県小牧市内飲食店にて採取ボックスにバター、砂糖、ゴマ油を塗布して集めたものを飼育繁殖したチャバネゴキブリと、名古屋市衛生研究所で飼育されたクロゴキブリの混合種類蚊:愛知県春日井市内用水路のたまり水にいたボウフラを採取し、成虫にしたものと、同地区草むらにて採取したもので、ヒトスジシマ蚊とアカイエ蚊の何れか混合種類。2作業性高速ハンドミキサにて所定の配合比率で練り混ぜ、出来上がった試料を塗料用ローラー、左官コテ、吹付けガンの何れかを用いコンクリート壁面に薄く施工した。○:材料落ち等もなく手軽に施工出来る△:材料が多少硬かったり、落ちたりするが施工は出来る×:材料が非常に硬かったり、延びなかったり、落ちたりして施工が困難3付着性能上記2の試験後材料が、十分に乾いていると思われる2日後に、市販の金属製のたわしを用いてしごき、材料の剥がれ具合を確認した。○:軽くしごいても剥がれない△:軽くしごいて剥がれる部分がある×:軽くしごいて剥がれる3美観性○:はっきりとした凹凸の模様や色がつけられる△:多少凹凸の模様や色が付けられる×:凹凸の模様や色がはっきりしない4材料コスト試験材料のコストを比較した。○:性能に対して安価△:性能に対して同等価×:性能に対して高価試験結果下記に表1による配合別の試験結果から理解出来る事項を述べる。比較例1~3が表すように、ホウ酸粉末及びハーブ抽出油の添加量が少ないと、害虫忌避率が50以下の値が現れ、害虫忌避効果は無い。比較例4~11が表すように、ホウ酸粉末又はハーブ抽出油の添加により、害虫忌避効果は有るが、持続効果、作業性、付着性能、美観性、材料コストの面で支障が出る。比較例12~18が表すように、ホウ酸粉末又はハーブ抽出油の適正添加により害虫忌避効果は十分あるが、比較例12では樹脂固形分が少なく付着性能が悪く、比較例13では樹脂固形分が多く不経済、比較例14では塗材の水量が少なく作業性及び付着性能が悪く、比較例17では塗材の水量が多く作業性及び付着性能及び美観性が悪くなる。上記試験結果により、樹脂固形分が害虫忌避成分を除く塗材全体の10以下の場合必要な接着性能が得られず、80を超えると害虫忌避剤成分の有効的流出が阻害され、不経済な配合となる。骨材又は顔料が害虫忌避成分を除く塗材全体の0.1以下の場合美観性能が発揮されず、80を超えると作業性や付着性能に支障をきたす。ホウ酸類が害虫忌避成分以外の材料100重量部に対して0.5重量部以下の場合、害虫忌避能力を発揮するためには、ハーブ類の添加量が多くなりかつ害虫忌避効果の持続性が弱まり不経済な配合となる。同じくハーブ類が害虫忌避成分以外の材料100重量部に対して10重量部以上の場合も付着性能や材料コストに劣る配合となる。ホウ酸類が害虫忌避成分以外の材料100重量部に対して20重量部以上の場合塗材の付着性能が悪くなり、不経済な配合となる。ハーブ類が害虫忌避成分以外の材料100重量部に対して0.01重量部以下の場合塗材塗布直後の害虫忌避能力が落ちてしまい、害虫忌避能力が発揮されない。水が害虫忌避成分を除く塗材全体の10以下の場合や、60以上の場合は、作業性及び付着性能が悪く、塗材として成立しない。